(57)【要約】表面を有するワイヤコアを含み、その表面に被覆層が重ねられたワイヤ。【選択図】図２
2019504472.tif 000002
【特許請求の範囲】
【請求項１】
表面を有するワイヤコアを含むワイヤであって、前記ワイヤコアは、その表面に重ね合わされた被覆層を有し、前記ワイヤコア自体は、
（ａ）（ａ１）９９．９９から１００ｗｔ％の範囲の量の銀と、（ａ２）総量が０から１００ｗｔ．ｐｐｍの更なる成分と、からなる純銀、又は、
（ｂ）（ｂ１）９９．６９から９９．９８７ｗｔ％の範囲の量の銀と、（ｂ２）総量が３０から３０００ｗｔ．ｐｐｍのカルシウム、ニッケル、白金、銅、ロジウム及びルテニウムからなる群より選択される少なくとも１つのドーピング元素と、（ｂ３）総量が０から１００ｗｔ．ｐｐｍの更なる成分と、からなるドープされた銀、又は、
（ｃ）（ｃ１）９５．９９から９９．４９ｗｔ％の範囲の量の銀と、（ｃ２）０．５から４ｗｔ％の範囲の量のパラジウムと、（ｃ３）０から１００ｗｔ．ｐｐｍの総量の更なる成分と、からなる銀合金、又は、
（ｄ）（ｄ１）９３．９９から９９．３９ｗｔ％の範囲の量の銀と、（ｄ２）０．５から４ｗｔ％の範囲の量のパラジウムと、（ｄ３）０．１から２ｗｔ％の範囲の量の金と、（ｄ４）０から１００ｗｔ．ｐｐｍの総量の更なる成分と、からなる銀合金、又は、
（ｅ）（ｅ１）９３．６９から９９．３８７ｗｔ％の範囲の量の銀と、（ｅ２）０．５から４ｗｔ％の範囲の量のパラジウムと、（ｅ３）０．１から２ｗｔ％の範囲の量の金と、（ｅ４）３０から３０００ｗｔ．ｐｐｍの総量のカルシウム、ニッケル、白金、銅、ロジウム及びルテニウムからなる群より選択される少なくとも１つのドーピング元素と、（ｅ５）０から１００ｗｔ．ｐｐｍの総量の更なる成分と、からなるドープされた銀合金、
からなり、前記更なる成分の個々の量は、３０ｗｔ．ｐｐｍ未満であり、前記ドーピング元素の個々の量は、少なくとも３０ｗｔ．ｐｐｍであり、ｗｔ％とｗｔ．ｐｐｍの全ての量は、前記コアの総重量に基づき、前記被覆層は、１から１０００ｎｍの厚さの金若しくはパラジウムの単層、又は、１から１００ｎｍの厚さのニッケル若しくはパラジウムの内層と、隣接する１から２００ｎｍの厚さの金の外層で構成される二重層である、ワイヤ。
【請求項２】
前記少なくとも１つのドーピング元素（ｂ２）及び前記少なくとも１つのドーピング元素（ｅ４）は、白金、カルシウム及びニッケルからなる群より選択される、請求項１に記載のワイヤ。
【請求項３】
５０から５０２４μｍ２の範囲の平均断面積を有する、請求項１又は２に記載のワイヤ。
【請求項４】
８から８０μｍの範囲の平均直径を有する円形断面を有する請求項１又は２に記載のワイヤ。
【請求項５】
前記被覆層は、１０から４６０ｎｍの厚さの金若しくはパラジウムの単層、又は、１から２０ｎｍの厚さのニッケル若しくはパラジウムの内層と、隣接する１から４０ｎｍの厚さの金の外層で構成される二重層である、請求項１乃至４のいずれか１項に記載のワイヤ。
【請求項６】
前記ワイヤコアは、以下の固有特性（１）〜（６）：
（１）平均ワイヤ粒径が、１０μｍ以下、
（２）ワイヤ粒子の［１００］又は［１０１］又は［１１１］配向面が、１５％以下、
（３）ワイヤ双晶境界率が、７０％以下、
（４）ＦＡＢ平均粒径が、３０μｍ以下、
（５）ＦＡＢ粒子の［１１１］配向面が、３０％以下、
（６）ＦＡＢ双晶境界率が５０％以下
のうちの１つによって少なくとも特徴付けられる、請求項１乃至５のいずれか１項に記載のワイヤ。
【請求項７】
前記ワイヤは、以下の外因的特性（α）から（θ）：
（α）耐腐食性が、５％以下のボンディングされたボールリフトの値を有すること、
（β）耐湿性が、５％以下のボンディングされたボールリフトの値を有すること、
（γ）ワイヤの抵抗率が、４．０μΩ・ｃｍ未満であること、
（δ）ワイヤの銀樹枝状成長が１２μｍ／ｓ以下であること、
（ε）ワイヤコアの硬度が、８０ＨＶ（１０ｍＮ／１２ｓ）以下であること、
（ζ）スティッチボンディングのプロセスウィンドウ領域が、金フィンガーにスティッチボンディングされた直径１７．５μｍのワイヤで少なくとも３６１００ｍＡ・ｇの値を有すること、
（η）ボールボンディングのプロセスウィンドウ領域は、Ａｌ−０．５ｗｔ％Ｃｕボンドパッドにボールボンドされた直径１７．５μｍのワイヤで少なくとも９６０ｍＡ・ｇの値を有すること、
（θ）ワイヤの降伏強度が、１７０ＭＰａ以下であること
のうちの１つによって少なくとも特徴付けられる、請求項１乃至６のいずれか１項に記載のワイヤ。
【請求項８】
請求項１乃至７のいずれか１項に記載の被覆ワイヤを製造するプロセスであって、前記プロセスは、少なくともステップ（１）から（５）：
（１）前駆体部材を提供するステップであって、前駆体部材は、
（ａ）（ａ１）９９．９９から１００ｗｔ％の範囲の量の銀と、（ａ２）総量が０から１００ｗｔ．ｐｐｍの更なる成分と、からなる純銀、又は、
（ｂ）（ｂ１）９９．６９から９９．９８７ｗｔ％の範囲の量の銀と、（ｂ２）総量が３０から３０００ｗｔ．ｐｐｍのカルシウム、ニッケル、白金、銅、ロジウム及びルテニウムからなる群より選択される、少なくとも１つのドーピング元素と、（ｂ３）総量が０から１００ｗｔ．ｐｐｍの更なる成分とからなるドープされた銀、又は、
（ｃ）（ｃ１）９５．９９から９９．４９ｗｔ％の範囲の量の銀と、（ｃ２）０．５から４ｗｔ％の範囲の量のパラジウムと、（ｃ３）０から１００ｗｔ．ｐｐｍの総量の更なる成分とからなる銀合金、又は、
（ｄ）（ｄ１）９３．９９から９９．３９ｗｔ％の範囲の量の銀と、（ｄ２）０．５から４ｗｔ％の範囲の量のパラジウムと、（ｄ３）０．１から２ｗｔ％の範囲の量の金と、（ｄ４）０から１００ｗｔ．ｐｐｍの総量の更なる成分とからなる銀合金、又は
（ｅ）（ｅ１）９３．６９から９９．３８７ｗｔ％の範囲の量の銀と、（ｅ２）０．５から４ｗｔ％の範囲の量のパラジウムと、（ｅ３）０．１から２ｗｔ％の範囲の量の金と、（ｅ４）３０から３０００ｗｔ．ｐｐｍの総量のカルシウム、ニッケル、白金、銅、ロジウム及びルテニウムからなる群より選択される少なくとも１つのドーピング元素と、（ｅ５）０から１００ｗｔ．ｐｐｍの総量の更なる成分とからなるドープされた銀合金、
からなり、前記更なる成分の個々の量は、３０ｗｔ．ｐｐｍ未満であり、前記ドーピング元素の個々の量は、少なくとも３０ｗｔ．ｐｐｍであり、ｗｔ％とｗｔ．ｐｐｍの全ての量は、前記前駆体部材の総重量に基づく、ステップと、
（２）７８５０から３１４００μｍ２の範囲の中間断面積又は１００から２００μｍの範囲の中間直径が得られるまで、延伸された前駆体部材を形成するように前記前駆体部材を延伸するステップと、
（３）前記ステップ（２）の完了後に得られた延伸された前駆体部材の表面に金若しくはパラジウムの単層被覆、又はニッケル若しくはパラジウムの内層と、隣接する金の外層との二重層被覆を堆積するステップと、
（４）所望の最終断面積又は直径が得られるまで、前記ステップ（３）の完了後に、得られた被覆前駆体部材をさらに延伸するステップと、
（５）被覆ワイヤを形成するために、０．４から０．８秒の範囲の曝露時間、２００から６００℃の炉設定温度で、前記ステップ（４）の完了後に、得られた被覆前駆体を最終的にストランドアニーリングするステップと、
を含み、前記ステップ（２）は、５０から１５０分の範囲の曝露時間、４００から８００℃の炉設定温度で、前記前駆体部材の中間バッチアニーリングの１つ以上のサブステップを含む、プロセス。
【請求項９】
前記少なくとも１つのドーピング元素（ｂ２）及び少なくとも１つのドーピング元素（ｅ４）は、白金、カルシウム、及びニッケルからなる群より選択される、請求項８に記載のプロセス。
【請求項１０】
最終ストランドアニーリングは、２００から４００℃の炉設定温度で実施される、請求項８又は９に記載のプロセス。
【請求項１１】
最終的にストランドアニーリングされた被覆前駆体は、１種以上の添加剤を含有してもよい水中で急冷される、請求項８乃至１０のいずれか１項に記載のプロセス。
【請求項１２】
前記ステップ（２）の前記中間バッチアニーリングは、不活性又は還元性雰囲気下で実施される、請求項８乃至１１のいずれか１項に記載のプロセス。
【請求項１３】
請求項８乃至１２のいずれか１項に記載のプロセスによって得られる被覆されたワイヤ。
【請求項１４】
ＦＡＢの調製は、不活性ガス又は還元性ガスでパージすることなく、空気雰囲気下で実施されることを特徴とする、被覆ワイヤをボールボンディングする過程でＦＡＢを調製するための、請求項１乃至７又は１３のいずれか１項に記載の被覆されたワイヤの使用。
【請求項１５】
前記ＦＡＢが軸対称である、請求項１４に記載の使用。
【発明の詳細な説明】
【技術分野】
【０００１】
本発明は、銀又は銀ベースのコア並びにコアの表面に重ね合わされた被覆層を含む被覆ワイヤに関する。本発明は、更にそのような被覆ワイヤを製造するプロセスに関する。
【背景技術】
【０００２】
エレクトロニクス及びマイクロエレクトロニクス用途におけるボンディングワイヤの使用はよく知られた技術水準である。ボンディングワイヤは当初は金から製造され、最近では、銅、銅合金、銀及び銀合金のような高価ではない材料が用いられている。そのようなワイヤは金属被覆を有していてもよい。
【０００３】
ワイヤ形状に関して、最も一般的なのは円形断面のボンディングワイヤ、及び概ね矩形断面を有するボンディングリボンである。いずれのタイプのワイヤ形状も、それらを特定の用途において有用にするそれらの利点を有する。
【０００４】
本発明の目的は、ワイヤボンディング用途に使用するのに適した被覆された銀又は銀合金のワイヤを提供することにあり、不活性ガス又は還元性ガスでフリーエアボール（ｆｒｅｅ  ａｉｒ  ｂａｌｌ：ＦＡＢ）をパージする必要なく、大気下であってもＦＡＢの形成において特に改善され、ＦＡＢ柔軟性、結合性並びに耐腐食性及び耐酸化性が改善されているだけでなく、例えば、広いスティッチボンディングウィンドウ、良好な再現性を有する軸対称ＦＡＢの形成、高いスティッチ引張強さ、柔軟なワイヤ、低い電気抵抗率、低いエレクトロマイグレーション、長いフロアライフなどを含む、ワイヤおよびそのボンディング用途に関して関係する全体的にバランスのとれた範囲の特性も示す。
【０００５】
「軸対称ＦＡＢ」の用語が本明細書において使用される。これは、以下のいずれの欠陥も示さない固化球状のＦＡＢを意味する。
−  尖ったチップ（ＦＡＢチップにおける溶融金属の流出）、
−  アップルバイトチップ（ＦＡＢチップにおける溶融金属の流入）、
−  ピーチチップ（ＦＡＢチップにおける異なる半球を持つ２つのプラトー）、
−  ＦＡＢは、５°未満、好ましくは１°以下の角度でワイヤ軸から傾く。
【０００６】
「球状ＦＡＢ」の用語が本明細書において使用される。それは絶対的な意味で理解されるものではなく、それは真球状のＦＡＢ及び実質的に球状のＦＡＢを含むものとして理解されるものとする。すなわちＦＡＢは、１：１（真球状）から１：１．１（実質的に球状）までの範囲のアスペクト比（ＦＡＢ半径方向軸に沿って最長対角と最短対角（若しくは直径）の割合）を示す。
【０００７】
前記目的の解決への貢献は、カテゴリを形成する請求項の主題によって提供される。カテゴリを形成する請求項の従属請求項は、本発明の好ましい実施形態を表し、その主題もまた、上記の目的の解決に貢献する。
【発明の概要】
【課題を解決するための手段】
【０００８】
第１の点では、本発明は、表面を有するワイヤコア（以下、略して「コア」とも呼ばれる）を備え、ワイヤコアは、その表面に重ね合わされた被覆層を有し、ワイヤコア自体は、
（ａ）（ａ１）９９．９９から１００ｗｔ％（重量％、重量による％）の範囲の量の銀と、（ａ２）総量が０から１００ｗｔ．ｐｐｍ（重量ｐｐｍ、重量によるｐｐｍ）の更なる成分（銀以外の成分）と、からなる純銀、又は、
（ｂ）（ｂ１）９９．６９から９９．９８７ｗｔ％、好ましくは９９．９３から９９．９８７ｗｔ％の範囲の量の銀と、（ｂ２）総量が３０から３０００ｗｔ．ｐｐｍ、好ましくは３０から６００ｗｔ．ｐｐｍのカルシウム、ニッケル、白金、銅、ロジウム及びルテニウムからなる、好ましくは、カルシウム及びニッケルからなる群より選択される、少なくとも１つのドーピング元素と、（ｂ３）総量が０から１００ｗｔ．ｐｐｍの更なる成分（銀、カルシウム、ニッケル、白金、銅、ロジウム及びルテニウム以外の成分）と、からなるドープされた銀、又は、
（ｃ）（ｃ１）９５．９９から９９．４９ｗｔ％、好ましくは９７．４９から９９．０９ｗｔ％の範囲の量の銀と、（ｃ２）０．５から４ｗｔ％、好ましくは０．９から２．５ｗｔ％の範囲の量のパラジウムと、（ｃ３）０から１００ｗｔ．ｐｐｍの総量の更なる成分（銀及びパラジウム以外の成分）と、からなる銀合金、又は、
（ｄ）（ｄ１）９３．９９から９９．３９ｗｔ％、好ましくは９５．３９から９６．５９ｗｔ％の範囲の量の銀と、（ｄ２）０．５から４ｗｔ％、好ましくは２．７から３．３ｗｔ％の範囲の量のパラジウムと、（ｄ３）０．１から２ｗｔ％、好ましくは０．７から１．３ｗｔ％の範囲の量の金と、（ｄ４）０から１００ｗｔ．ｐｐｍの総量の更なる成分（銀、パラジウム及び金以外の成分）と、からなる銀合金、又は、
（ｅ）（ｅ１）９３．６９から９９．３８７ｗｔ％、好ましくは、９５．３３から９６．５８７ｗｔ％の範囲の量の銀と、（ｅ２）０．５から４ｗｔ％、好ましくは２．７から３．３ｗｔ％の範囲の量のパラジウムと、（ｅ３）０．１から２ｗｔ％、好ましくは０．７から１．３ｗｔ％の範囲の量の金と、（ｅ４）３０から３０００ｗｔ．ｐｐｍ、好ましくは３０から６００ｗｔ．ｐｐｍの総量のカルシウム、ニッケル、白金、銅、ロジウム及びルテニウムからなる、好ましくは白金、カルシウム及びニッケルからなる群より選択される少なくとも１つのドーピング元素と、（ｅ５）０から１００ｗｔ．ｐｐｍの総量の更なる成分（銀、パラジウム、金、カルシウム、ニッケル、白金、銅、ロジウム及びルテニウム以外の成分）と、からなるドープされた銀合金、
からなり、更なる成分の個々の量は、３０ｗｔ．ｐｐｍ未満であり、ドーピング元素の個々の量は、少なくとも３０ｗｔ．ｐｐｍであり、ｗｔ％とｗｔ．ｐｐｍの全ての量は、コアの総重量に基づき、被覆層は、１から１０００ｎｍ、好ましくは１０から４６０ｎｍの厚さの金若しくはパラジウムの単層、又は１から１００ｎｍ、好ましくは１から２０ｎｍの厚さのニッケル若しくはパラジウムの内層と、隣接する１から２００ｎｍ、好ましくは１から４０ｎｍの厚さの金の外層（上層）で構成される二重層である。
【図面の簡単な説明】
【０００９】
【図１】図１は、１０３ｎｍの金で被覆された直径１７．５μｍの４Ｎ銀コアワイヤの例示的なアニーリング曲線を示す（表１の試料１の組成に対応する）。アニーリング温度は、ｘ軸の可変パラメータである。グラフは、ワイヤの破断荷重（ＢＬ、グラム）及び伸び（ＥＬ％）の測定値を示す。伸びは、引張試験によって決定した。伸び測定値は、約４００℃のアニーリング温度で達成された、表示された例において約１６．５％の典型的な極大値を示した。試料１に従ったワイヤは、この最大伸び温度ではアニーリングしなかったが、図１の最大伸び温度より１８０℃低い２２０℃でアニーリングした。これにより、約８％の伸び値が得られ、これは最大伸び値を３５％超下回る。
【図２】図２は、１００ｎｍの金で被覆された直径１７．５μｍの４Ｎ銀コアワイヤの例示的なイオンミリングされた断面像を示す（表１の試料１）。ワイヤ、熱影響部（ｈｅａｔ  ａｆｆｅｃｔｅｄ  ｚｏｎｅ：ＨＡＺ）及びＦＡＢの３つの異なる位置の粒子形態が明らかになっている。ＦＡＢは、チェリーピットモード（ｃｈｅｒｒｙ  ｐｉｔ  ｍｏｄｅ）を使用して形成された。ボール対ワイヤサイズ比（Ｂａｌｌ  ｔｏ  ｗｉｒｅ  ｓｉｚｅ  ｒａｔｉｏ：ＢＳＲ）は、１．８であった。
【発明を実施するための形態】
【００１０】
本発明のワイヤは、好ましくはマイクロエレクトロニクスにおけるボンディングのためのボンディングワイヤである。それは、好ましくは一体物の物体である。非常に多くの形状が既知であり、かつ本発明のワイヤのために有用であると思われる。好ましい形状は、断面視において、円形、楕円形及び矩形形状である。本発明に関して、「ボンディングワイヤ」と言う用語は、断面の全ての形状及び全ての通常のワイヤ径を含むが、円形断面及び細径を有するボンディングワイヤが好ましい。平均断面積は、例えば５０から５０２４μｍ２、又は好ましくは１１０から２４００μｍ２の範囲にあり、したがって、好ましい円形断面の場合、平均直径は、例えば８から８０μｍまで、好ましくは１２から５５μｍの範囲にある。
【００１１】
ワイヤ又はワイヤコアの平均直径又は、単純に言えば、直径は、「サイジング法」によって取得され得る。本方法によれば、規定された長さについてのワイヤの物理的重量が決定される。この重量に基づいて、ワイヤ又はワイヤコアの直径が、ワイヤ材料の密度を用いて計算される。直径は特定のワイヤの５つの切断部についての５つの測定値の算術平均として計算される。
【００１２】
前述に沿って、前述の開示された組成物の各場合で、ワイヤコアは、（ａ）純銀、（ｂ）ドープされた銀、（ｃ）及び（ｄ）銀合金、又は（ｅ）ドープされた銀合金、からなる。本発明のワイヤのコアは、０から１００ｗｔ．ｐｐｍ、例えば１０から１００ｗｔ．ｐｐｍの範囲の総量のいわゆる更なる成分を含んでいてもよい。本文脈において、しばしば「不可避の不純物」とも呼ばれる、更なる成分は、使用された原料内に存在する不純物若しくはワイヤの製造プロセスに由来する少量の化学元素及び／又は化合物である。更なる成分の０から１００ｗｔ．ｐｐｍの低い総量は、ワイヤ特性の良好な再現性を保証する。コアに存在する更なる成分は、通常、別に添加されない。各個々の更なる成分は、ワイヤコアの総量に基づいて３０ｗｔ．ｐｐｍ未満の量で含まれる。
【００１３】
ワイヤのコアは、バルク材料の均一の領域である。いかなるバルク材料も常に、ある程度まで異なる特性を示し得る表面領域を有するので、ワイヤのコアの特性は、バルク材料の均一の領域の特性として理解される。バルク材料の領域の表面は、モフォロジー、組成（例えば硫黄、塩素及び／又は酸素含有量）及び他の特徴に関して異なっていてもよい。表面は、ワイヤコアとワイヤコア上に重ねられた被覆層との間の界面の領域である。典型的には、被覆層はワイヤコアの表面上に完全に重ね合わされる。そのコアとその上に重ね合わされたコーティング層との間のワイヤの領域において、コアと被覆層の両方の材料の組み合わせが存在してもよい。
【００１４】
ワイヤの表面に重ね合わされた被覆層は、１から１０００ｎｍ、好ましくは１０から４６０ｎｍ、より好ましくは１０から２００ｎｍの厚さの金若しくはパラジウムの単層、又は１から１００ｎｍ、好ましくは１から２０ｎｍの厚さのニッケル若しくはパラジウムの内層と、隣接する１から２００ｎｍ、好ましくは１から４０ｎｍの厚さの金の外層で構成される二重層である。この文脈において、「厚さ」又は「被覆層の厚さ」という用語は、コアの縦方向軸に垂直な方向における被覆層のサイズを意味する。
【００１５】
金又はパラジウムの単層の組成に関し、金又はパラジウムの量は、例えば、被覆層の総量に基づき、少なくとも５０ｗｔ％、好ましくは少なくとも９５ｗｔ％である。純銀又はパラジウムからなる被覆層が特に好ましい。純金又は純パラジウムは、通常、被覆層の総量に基づき１ｗｔ％未満の更なる成分（金又はパラジウム以外の成分）を有する。
【００１６】
前記二重層の組成に関し、内層のニッケル又はパラジウムの量は、被覆内層の総重量に基づき、例えば、少なくとも５０ｗｔ％、好ましくは少なくとも９５ｗｔ％である。純ニッケル又は純パラジウムからなる被覆内層が特に好ましい。純ニッケル又は純パラジウムは通常、被覆内層の総重量に基づき、１ｗｔ％未満の更なる成分（ニッケル又はパラジウム以外の成分）を有する。隣接する金の外層の金の量は、被覆外層の総重量に基づき、例えば、少なくとも５０ｗｔ％、好ましくは少なくとも９５ｗｔ％である。純金からなる被覆外層が特に好ましい。純金は通常、被覆外層の総量に基づき、１ｗｔ％未満の更なる成分（金以外の成分）を有する。
【００１７】
一実施形態において、本発明のワイヤコアは、以下の固有特性（１）〜（６）（下記の「試験法Ａ」を参照）：
（１）平均ワイヤ粒径（平均粒径）が、１０μｍ以下、例えば２から１０μｍの範囲、好ましくは２から５μｍの範囲であること、
（２）ワイヤ粒子の［１００］又は［１０１］又は［１１１］配向面が、１５％以下、例えば２から１５％の範囲、好ましくは２から７％の範囲であること、
（３）ワイヤ双晶境界率が、７０％以下、例えば５０から７０％の範囲、好ましくは５０から６０％の範囲であること、
（４）ＦＡＢ平均粒径が、３０μｍ以下、例えば８から３０μｍの範囲、好ましくは８から１６μｍの範囲であること、
（５）ＦＡＢ粒子の［１１１］配向面が、３０％以下、例えば１０から３０％の範囲、好ましくは１０から２０％の範囲であること、
（６）ＦＡＢ双晶境界率が５０％以下、例えば４０から５０％の範囲であること
のうちの１つによって少なくとも特徴付けられる。
【００１８】
一実施形態において、本発明のワイヤは、以下の外因的特性（α）から（θ）：
（α）耐腐食性が、５％以下、例えば０から５％の範囲のボンディングされたボールリフトの値を有すること（下記の「試験法Ｂ」を参照）、
（β）耐湿性が、５％以下、例えば０から５％の範囲のボンディングされたボールリフトの値を有すること（下記の「試験法Ｃ」を参照）、
（γ）ワイヤの抵抗率が、４．０μΩ・ｃｍ未満、例えば１．６から４．０μΩ・ｃｍの範囲、好ましくは１．６３から３．４μΩ・ｃｍの範囲であること（下記の「試験法Ｄ」を参照）、
（δ）ワイヤの銀樹枝状成長が、１２μｍ／ｓ以下、例えば０から１２μｍ／ｓの範囲、好ましくは０から４μｍ／ｓの範囲であること（下記の「試験法Ｅ」を参照）、
（ε）ワイヤコアの硬度が、８０ＨＶ以下（１０ｍＮ／１２ｓ）、例えば５０から８０ＨＶの範囲、好ましくは５０から７０ＨＶの範囲であること（下記の「試験法Ｆ」を参照）、
（ζ）スティッチボンディングのプロセスウィンドウ領域が、少なくとも３６１００ｍＡ・ｇ、例えば金フィンガーにスティッチボンディングされた直径１７．５μｍのワイヤの場合３６１００から３８０００ｍＡ・ｇの値を有すること（下記の「試験法Ｇ」を参照）、
（η）ボールボンディングのプロセスウィンドウ領域は、少なくとも９６０ｍＡ・ｇ、例えばＡｌ−０．５ｗｔ％Ｃｕボンドパッドにボールボンドされた直径１７．５μｍのワイヤの場合９６０から１０００ｍＡ・ｇの値を有すること（下記の「試験法Ｈ」を参照）、
（θ）ワイヤの降伏強度が、１７０ＭＰａ以下、例えば１４０から１７０ＭＰａの範囲であること（下記の「試験法Ｊ」を参照）
のうちの１つによって少なくとも特徴付けられる。
【００１９】
「固有特性」及び「外因的特性」という語は、本明細書においてワイヤコア又はＦＡＢに関して使用される。固有特性は、ワイヤコア又はＦＡＢが（他の因子とは独立に）それ自体有する特性を意味し、一方外因的特性は、ワイヤコア又はＦＡＢの用いられた測定方法及び／又は測定条件のような他の因子との関係に依存する。
【００２０】
本発明の被覆ワイヤは、空気雰囲気下であっても軸対称ＦＡＢの形成を可能にする、すなわちＦＡＢ形成プロセス中に不活性ガス又は還元ガスでパージする必要がないという予想されない利点を有する。
【００２１】
別の態様において、本発明は、上に開示されたその実施形態のいずれかにおける本発明の被覆ワイヤの製造のためのプロセスにも関する。プロセスは、少なくともステップ（１）から（５）：
（１）前駆体部材を提供するステップであって、前駆体部材は、
（ａ）（ａ１）９９．９９から１００ｗｔ％の範囲の量の銀と、（ａ２）総量が０から１００ｗｔ．ｐｐｍの更なる成分（銀以外の成分）と、からなる純銀、又は、
（ｂ）（ｂ１）９９．６９から９９．９８７ｗｔ％、好ましくは９９．９３から９９．９８７ｗｔ％の範囲の量の銀、と（ｂ２）総量が３０から３０００ｗｔ．ｐｐｍ、好ましくは３０から６００ｗｔ．ｐｐｍのカルシウム、ニッケル、白金、銅、ロジウム及びルテニウムからなる、好ましくは、カルシウム及びニッケルからなる群より選択される、少なくとも１つのドーピング元素と、（ｂ３）総量が０から１００ｗｔ．ｐｐｍの更なる成分（銀、カルシウム、ニッケル、白金、銅、ロジウム及びルテニウム以外の成分）と、からなるドープされた銀、又は、
（ｃ）（ｃ１）９５．９９から９９．４９ｗｔ％、好ましくは９７．４９から９９．０９ｗｔ％の範囲の量の銀と、（ｃ２）０．５から４ｗｔ％、好ましくは０．９から２．５ｗｔ％の範囲の量のパラジウムと、（ｃ３）０から１００ｗｔ．ｐｐｍの総量の更なる成分（銀及びパラジウム以外の成分）と、からなる銀合金、又は、
（ｄ）（ｄ１）９３．９９から９９．３９ｗｔ％、好ましくは９５．３９から９６．５９ｗｔ％の範囲の量の銀と、（ｄ２）０．５から４ｗｔ％、好ましくは２．７から３．３ｗｔ％の範囲の量のパラジウムと、（ｄ３）０．１から２ｗｔ％、好ましくは０．７から１．３ｗｔ％の範囲の量の金と、（ｄ４）０から１００ｗｔ．ｐｐｍの総量の更なる成分（銀、パラジウム及び金以外の成分）、又は、
（ｅ）（ｅ１）９３．６９から９９．３８７ｗｔ％、好ましくは、９５．３３から９６．５８７ｗｔ％の範囲の量の銀と、（ｅ２）０．５から４ｗｔ％、好ましくは２．７から３．３ｗｔ％の範囲の量のパラジウムと、（ｅ３）０．１から２ｗｔ％、好ましくは０．７から１．３ｗｔ％の範囲の量の金と、（ｅ４）３０から３０００ｗｔ．ｐｐｍ、好ましくは３０から６００ｗｔ．ｐｐｍの総量のカルシウム、ニッケル、白金、銅、ロジウム及びルテニウムからなる、好ましくは白金、カルシウム及びニッケルからなる群より選択される少なくとも１つのドーピング元素と、（ｅ５）０から１００ｗｔ．ｐｐｍの総量の更なる成分（銀、パラジウム、金、カルシウム、ニッケル、白金、銅、ロジウム及びルテニウム以外の成分）と、からなるドープされた銀合金、
からなり、更なる成分の個々の量は、３０ｗｔ．ｐｐｍ未満であり、ドーピング元素の個々の量は、少なくとも３０ｗｔ．ｐｐｍであり、ｗｔ％とｗｔ．ｐｐｍの全ての量は、前駆体部材の総重量に基づく、ステップと、
（２）７８５０から３１４００μｍ２の範囲の中間断面積又は１００から２００μｍ、好ましくは１３０から１４０μｍの中間直径が得られるまで、延伸された前駆体部材を形成するように前駆体部材を延伸するステップと、
（３）ステップ（２）の完了後に得られた延伸された前駆体部材の表面に金若しくはパラジウムの単層被覆、又はニッケル若しくはパラジウムの内層（ベース層）と、隣接する金の外層（上層）と、の二重層被覆を堆積するステップと、
（４）所望の最終断面積又は直径が得られるまで、ステップ（３）の完了後に、得られた被覆前駆体部材をさらに延伸するステップと、
（５）被覆ワイヤを形成するために、０．４から０．８秒の範囲の曝露時間、２００から６００℃の炉設定温度で、ステップ（４）の完了後に、得られた被覆前駆体を最終的にストランドアニーリングするステップと、を含み、
ステップ（２）は、５０から１５０分の範囲の曝露時間、４００から８００℃の炉設定温度で、前駆体部材の中間バッチアニーリングの１つ以上のサブステップを含む。
【００２２】
用語「ストランドアニーリング」が本明細書で使用される。これは、高い再現性でワイヤの速い生成を可能にする連続的なプロセスである。本発明の文脈において、ストランドアニーリングとは、アニーリングが、アニーリングされる被覆前駆体が従来のアニーリング炉を通って引っ張られ又は移動して、かつ、アニーリング炉を離れた後にリール上に巻かれる間に動的になされることを意味する。ここで、アニーリング炉は、典型的には、所与の長さの円筒形の形状である。例えば、１０から６０メートル／分の範囲で選択され得る所与のアニーリング速度にてその規定された温度プロファイルを用いて、アニーリング時間／炉温度パラメータは、規定及び設定されてもよい。
【００２３】
用語「炉設定温度」が本明細書で使用される。それは、アニーリング炉の温度調節器において調節される温度を意味する。アニーリング炉は、チャンバー炉型の炉（バッチアニーリングの場合）又は、管状アニーリング炉（ストランドアニーリングの場合）であってもよい。
【００２４】
本開示は、前駆体部材、延伸された前駆体部材、被覆前駆体部材、被覆前駆体、および被覆ワイヤを区別する。用語「前駆体部材」は、ワイヤコアの所望の最終断面又は最終直径に達していないそれらのワイヤの前段階で使用される一方で、用語「前駆体」は、所望の最終断面又は所望の最終直径でのワイヤの前段階で使用される。プロセスステップ（５）の完了後、すなわち所望の最終断面又は所望の最終直径の被覆前駆体の最終ストランドアニーリング後に本発明の意味における被覆ワイヤが得られる。
【００２５】
第１の代替において、プロセスステップ（１）において提供されたような前駆体部材は、前述の開示された組成の（ａ）純銀からなる。典型的には、そのような前駆体部材は、例えば２から２５ｍｍの直径と２から１００ｍの長さを有するロッドの形状である。そのような銀ロッドは、適切な金型を使用して銀を連続鋳造し、続いて冷却させ、固化させることによって製造されてもよい。
【００２６】
第２から第４の代替において、プロセスステップ（１）で提供された前駆体部材は、前述の組成物の各場合における、（ｂ）ドープされた銀、又は（ｃ）銀合金、又は（ｄ）銀合金又は（ｅ）ドープされた銀合金からなる。そのような前駆体部材は、成分（ｂ２）又は（ｃ２）又は（ｄ２）及び（ｄ３）又は（ｅ２）、（ｅ３）及び（ｅ４）の所望量で銀を合金化し、ドープし、又は合金化及びドープすることによって得られてもよい。ドープされた銀又は銀合金又はドープされた銀合金は、金属合金の当業者に公知の従来の方法によって提供されてもよく、例えば、所望の比率で成分を互いに溶融することによるものでもよい。そうする場合、１種又は複数の従来型のマスター合金を使用することが可能である。溶融プロセスは、例えば誘導炉を使用して実行してよく、かつ真空下又は不活性ガス雰囲気下で作業することは適切である。使用される材料は、例えば、９９．９９ｗｔ％以上の純度等級を有してよい。そのように生成された溶融物は、銀系前駆体部材の均一な部分を形成するために冷却してよい。典型的には、そのような前駆体部材は、例えば、２から２５ｍｍの直径及び例えば、２から１００ｍの長さを有するロッドの形状である。そのようなロッドは、適切な金型を使用して前記ドープされた銀又は（ドープされた）銀合金溶融物を連続して鋳造し、その後冷却すること及び固化することによって作られ得る。
【００２７】
プロセスステップ（２）において、７８５０から３１４００μｍ２の範囲の中間断面積又は１００から２００μｍ、好ましくは１３０から１４０μｍの中間直径が得られるまで、延伸された前駆体部材を形成するように前駆体部材は延伸される。前駆体部材を延伸するための技法は、既知でありかつ本発明との関連で有用と思われる。好ましい技法は、圧延、スエージ加工、ダイ延伸などであり、その中でダイ延伸は、特に好ましい。後者において前駆体部材は、いくつかのプロセスステップにおいて所望の中間断面積又は所望の中間直径が達成されるまで延伸される。こうしたワイヤダイ延伸プロセスは、当業者に良く知られている。従来型のタングステンカーバイド及びダイヤモンド延伸ダイを採用してよく、かつ従来型の延伸潤滑剤を、延伸を助けるために採用してよい。
【００２８】
本発明のプロセスのステップ（２）は、５０から１５０分の範囲の曝露時間、４００から８００℃の炉設定温度での延伸された前駆体部材の中間バッチアニーリングの１つもしくは複数のサブステップを含む。中間バッチアニーリングは、例えば、２ｍｍの直径まで延伸されかつドラム上に巻き付けられたロッドとともに実行され得る。
【００２９】
プロセスステップ（３）において、プロセスステップ（２）の完了後に得られた延伸された前駆体部材の表面に、金若しくはパラジウムの単層被覆又はニッケル若しくはパラジウムの内層と、隣接する金の外層から構成される二重層被覆を前記表面上に被覆を重ねるように堆積する。
【００３０】
当業者には、ワイヤの実施形態について開示された層の厚さのコーティングを最終的に得るため、すなわち被覆前駆体部材を最終的に延伸した後、延伸された前駆体部材上におけるそのような被覆の厚さを計算する方法が知られている。当業者は、銀又は銀合金の表面上に実施形態に従った材料の被覆層を形成するための多くの手法を知っている。好ましい手法は、電気めっき及び無電解めっきのようなめっき、スパッタリング、イオンプレーティング、真空蒸着及び物理気相成長のような気相からの材料の堆積、及び溶融物からの材料の堆積である。本発明の文脈では、電気めっきが好ましい手法である。
【００３１】
プロセスステップ（４）において、プロセスステップ（３）の完了後に、得られた被覆前駆体部材は、ワイヤの所望の最終断面又は直径が得られるまでさらに延伸される。被覆された前駆体部材を延伸する技法は、プロセスステップ（２）の開示において上記したものと同様の延伸技法である。
【００３２】
プロセスステップ（５）において、プロセスステップ（４）の完了後に、得られた被覆前駆体は、０．４から０．８秒の範囲の曝露時間、２００から６００℃、好ましくは２００〜４００℃の炉設定温度で最終的にストランドアニーリングして被覆ワイヤを形成する。
【００３３】
好ましい実施形態において、最終的にストランドアニーリングされた被覆前駆体、すなわち高温被覆ワイヤが、一実施形態では１種以上の添加剤、例えば０．０１〜０．０７体積％の添加剤を含有し得る水中で急冷される（クエンチされる：ｑｕｅｎｃｈｅｄ）。水中での前記急冷は、例えば浸漬又は滴下により、最終にストランドアニーリングされた被覆前駆体を、前記ワイヤがプロセスステップ（５）において与えられた温度から室温へ直ちに又は迅速に、すなわち０．２〜０．６秒以内に冷却することを意味する。
【００３４】
プロセスステップ（２）の中間バッチアニーリングは、不活性又は還元性雰囲気下で実施され得る。多くの種類の不活性雰囲気並びに還元雰囲気が当業において知られており、アニーリング炉をパージするために使用されている。既知の不活性雰囲気のうち、窒素又はアルゴンが好ましい。既知の還元雰囲気のうち、水素が好ましい。別の好ましい還元雰囲気は水素及び窒素の混合物である。好ましい水素及び窒素の混合物は、９０から９８体積％の窒素と、従って２から１０体積％の水素であり、前記体積％は合計で１００体積％になる。好ましい混合物の窒素／水素は、それぞれ前記混合物の全体積に基づいて、９３／７、９５／５及び９７／３体積％／体積％に等しい。
【００３５】
前駆体部材材料（ワイヤコアの組成と同一である）の組成と、プロセスステップ（２）及び（５）の間に支配的なアニーリングパラメータとの独特の組み合わせは、上記に開示した固有及び／又は外因的特性の少なくとも１つを示す本発明のワイヤを得るのに不可欠であると考えられる。中間バッチ及び最終ストランドアニーリングステップの温度／時間条件は、ワイヤ又はワイヤコアの固有及び外因的特性を達成するか、又は調節することを可能にする。
【００３６】
プロセスステップ（５）の完了および任意選択の急冷後、本発明の被覆ワイヤが完成する。その特性から利益を完全に得るためには、ワイヤボンディング用途のために直ちに、すなわち、例えばプロセスステップ（５）の完了後２８日以内に遅延せずに使用することが有益である。これに代わって、ワイヤの広いワイヤボンディングプロセスウィンドウ特性を維持するために、及びそれを酸化又は他の化学的攻撃から保護するために、完成したワイヤは、プロセスステップ（５）の完了直後に、すなわち、例えばプロセスステップ（５）の完了後１〜５時間以内に直ちに典型的には巻き取られて、真空密封され、次いでボンディングワイヤとしての更なる使用のために保存される。真空密封状態における保管は１２月を超えるべきでない。真空密封を開放した後には、ワイヤは、２８日以内にワイヤボンディングに使用されるべきであろう。
【００３７】
プロセスステップ（１）から（５）、並びに巻き取り及び真空密封のすべてはクリーンルーム条件（米国連邦規格２０９Ｅ（ＵＳ  ＦＥＤ  ＳＴＤ  ２０９Ｅ）クリーンルーム規格、１ｋ基準）下で実施されることが好ましい。
【００３８】
本発明の第３態様は、それらの実施形態に従って前述して開示したプロセスによって得られる被覆ワイヤである。本発明の被覆ワイヤは、ワイヤボンディング用途においてボンディングワイヤとしての使用によく適していることが判明した。ワイヤボンディング技法は当業者によく知られている。ワイヤボンディングの間に、ボールボンド（第１ボンド）及びスティッチボンド（第２ボンド、ウェッジボンド）が形成されることが典型的である。ボンドの形成中に、特定の力（典型的にはグラムで測定される）が加えられ、これは超音波エネルギー（典型的にはｍＡで測定される）の印加によって支援される。ワイヤボンディングプロセスにおいて加えた力の上限値と下限値との間の差と、印加した超音波エネルギーの上限値と下限値との間の差との数学的積は、ワイヤボンディングプロセスウィンドウを定義する：（加えた力の上限値−加えた力の下限値）・（印加した超音波エネルギーの上限値−印加した超音波エネルギーの下限値）＝ワイヤボンディングプロセスウィンドウ。
【００３９】
ワイヤボンディングプロセスウィンドウは、仕様を満たす、すなわち、ほんの数例を挙げると、プルテスト、ボールせん断テスト及びボールプルテストのような従来の試験に合格するワイヤボンドの形成を可能にする力／超音波エネルギーの組み合わせの領域を規定する。
【００４０】
換言すると、第１ボンド（ボールボンド）プロセスウィンドウ領域は、ボンディングにおいて用いられる力の上限値と下限値との間の差と、印加される超音波エネルギーの上限値と下限値との間の差との積であり、結果として生じるボンドは特定のボールせん断テスト仕様、例えば０．００８５グラム／μｍ２のボールせん断、ボンドパッド上における不着（ｎｏｎ−ｓｔｉｃｋ）なし、などを満たさなければならず、一方、第２ボンド（スティッチボンド）プロセスウィンドウ領域は、ボンディングにおいて用いられる力の上限値と下限値との間の差と、印加される超音波エネルギーの上限値と下限値との間の差との積であり、結果として生じるボンドは特定のプルテスト仕様、例えば２グラムの引張力、リード上における不着なし、などを満たさなければならない。
【００４１】
工業用途のためには、ワイヤボンディングプロセスの頑健性のために、広いワイヤボンディングプロセスウィンドウ（力（ｇ）対超音波エネルギー（ｍＡ））を有することが望ましい。本発明のワイヤはかなり広いワイヤボンディングプロセスウィンドウを示す。
【００４２】
以下の非限定的な実施例は本発明を説明する。これらの実施例は本発明の例示的な説明として機能し、本発明の範囲又は請求項をいかなる形でも限定するようには意図されない。
【実施例】
【００４３】
ＦＡＢの調製：ＦＡＢのためのＫＮＳプロセスユーザーズガイド（クリックアンドソファーインダストリーズインコーポレテッド（Ｋｕｌｉｃｋｅ  ＆  Ｓｏｆｆａ  Ｉｎｄｕｓｔｒｉｅｓ  Ｉｎｃ．）、フォートワシントン、ペンシルベニア州、米国、２００２、２００９年５月３１日）に記載されている手順に従って作業した。ＦＡＢは、標準的な放電（シングルステップ、１７．５μｍのワイヤ、５０ｍＡのＥＦＯ電流、１２５μｓのＥＦＯ時間）による従来の電気トーチ（ｅｌｅｃｔｒｉｃ  ｆｌａｍｅ−ｏｆｆ：ＥＦＯ）の放電（ｆｉｒｉｎｇ）を実施することにより調製した。
【００４４】
試験方法Ａ〜Ｊ
すべての試験及び測定は、Ｔ＝２０℃及び相対湿度ＲＨ＝５０％で行った。
【００４５】
Ａ．電子線後方散乱回折（ＥＢＳＤ）パターン解析：
ワイヤテクスチャを測定するために採用された主要ステップは、試料調製、良好なＫｉｋｕｃｈｉパターンの取得及び成分計算である：
ワイヤを、最初にエポキシ樹脂を用いて埋め込んで標準の金属組織学的技法によって研磨した。イオンミリングを、ワイヤ表面、汚染物及び酸化層のいかなる機械的変形も除去するために最終試料調製ステップにおいて適用した。イオンミリングした試料断面を金でスパッタリングした。次いでイオンミリング及び金スパッタリングを、さらに二回実行した。化学エッチング又はイオンエッチングは行わなかった。
【００４６】
試料を、垂直なＦＥＳＥＭ試料保持テーブル表面に対して７０°の角度を付けたホルダーを備えたＦＥＳＥＭ（電界放出型走査型電子顕微鏡）内に充填した。ＦＥＳＥＭは、さらにＥＢＳＤ検出器を備えていた。ワイヤ結晶学的情報を含む電子後方散乱パターン（ＥＢＳＰ）を取得した。
【００４７】
これらのパターンを、粒子配向率、平均粒径、などについて（Ｂｒｕｋｅｒによって開発されたＱＵＡＮＴＡＸ  ＥＢＳＤプログラムと呼ばれるソフトウェアを用いて）さらに解析した。類似した配向の点を、テクスチャ成分を形成するために共にグループ化した。異なるテクスチャ成分を区別するために、１５°の最大公差角度を使用した。ワイヤ延伸方向を基準配向として設定した。［１００］、［１０１］及び［１１１］テクスチャ割合を、基準配向に対して平行な［１００］、［１０１］及び［１１１］配向面を有する結晶の割合の測定によって計算した。
【００４８】
粒界の位置を決定するために、平均粒径を、本明細書において１０°の、最小より大きい隣接した格子点間の結晶学的配向を規定して解析した。ＥＢＳＤソフトウェアは、それぞれの粒子の面積を計算し、それを「平均結晶粒径」として規定される、相当する円直径に変換した。約１００μｍ以内の長さのワイヤの縦方向に沿った全ての粒子を、平均結晶粒径の平均及び標準偏差を決定するために計数した。
【００４９】
双晶境界（Σ３  ＣＳＬ双晶境界とも呼ばれる）は、平均粒径計算から除外した。双晶境界を、隣接する結晶学的ドメイン間の＜１１１＞配向面周囲の６０°回転によって表した。点の数は、ステップサイズに依存し、平均結晶粒径の１／５未満であった。
【００５０】
Ｂ．ボンディングされたボールの塩溶液浸水試験：
ワイヤを、Ａｌ−０．５ｗｔ％Ｃｕボンドパッドにボールボンドした。そのようにボンディングされたワイヤを備えた試験デバイスを、２５℃で１０分間塩溶液に浸水し、脱イオン（ＤＩ）水及び後にアセトンで洗った。塩溶液は、脱イオン水中に２０ｗｔ．ｐｐｍのＮａＣｌを含有した。リフトされたボールの数を、低倍率の顕微鏡（Ｎｉｋｏｎ  ＭＭ−４０）下で１００Ｘ倍率で検査した。リフトされたボールのより多くの数の観測は、激しい界面のガルバニック腐食を示した。
【００５１】
Ｃ．ボンディングされたボールの耐湿性試験：
ワイヤを、Ａｌ−０．５ｗｔ％Ｃｕボンドパッドにボールボンドした。そのようにボンディングされたワイヤを備えた試験デバイスを、高度加速ストレス試験（ＨＡＳＴ）チャンバーにおいて温度１３０℃、相対湿度（ＲＨ）８５％で８時間保管し、後にリフトされたボールの数について低倍率の顕微鏡（Ｎｉｋｏｎ  ＭＭ−４０）下で１００Ｘ倍率で検査した。リフトされたボールのより多くの数の観測は、激しい界面のガルバニック腐食を示した。
【００５２】
Ｄ．電気抵抗率：
試験片すなわち長さ１．０メートルのワイヤの両端部を、一定電流／電圧を提供している電源に接続した。抵抗を、供給電圧についてデバイスで記録した。測定デバイスは、ＨＩＯＫＩモデル  ３２８０−１０であり、かつ試験は、少なくとも１０個の試験片で繰り返した。測定値の算術平均を、下に示す計算のために使用した。
【００５３】
抵抗Ｒを、Ｒ＝Ｖ／Ｉに従って計算した。
【００５４】
比抵抗ρを、ρ＝（Ｒ×Ａ）／Ｌに従って計算し、式中、Ａはワイヤの平均断面積及びＬは電圧を測定するためのデバイスの２つの測定点間のワイヤの長さである。
【００５５】
比導電率σを、σ＝１／ρに従って計算した。
【００５６】
Ｅ．ワイヤのエレクトロマイグレーション試験：
直径７５μｍの２本のワイヤを、５０Ｘ倍率の低倍率の顕微鏡Ｎｉｋｏｎ  ＭＭ４０モデルの対物レンズの下のＰＴＦＥプレート上で１ミリメートル以内の距離に平行に維持した。電気的に接続される２本のワイヤ間にマイクロピペットによって水滴を形成した。１本のワイヤを陽極にもう一方を陰極に接続して５Ｖをワイヤに与えた。２本のワイヤを、１０Ωレジスタと直列に接続し、閉回路内で５Ｖ直流でバイアスした。回路を、電解液として数滴の脱イオン水を用いて２本のワイヤを湿らせることによって閉じた。銀は、電解液中で陰極から陽極へエレクトロマイグレーションして銀樹枝状結晶を形成し、時には２本のワイヤがブリッジを形成した。銀樹枝状結晶の成長の速度は、ワイヤの被覆層及び銀合金ワイヤコアの場合は、合金添加に強く依存する。
【００５７】
Ｆ．Ｖｉｃｋｅｒｓ微小硬度：
硬度を、Ｖｉｃｋｅｒｓ圧子を備えたＭｉｔｕｔｏｙｏ  ＨＭ−２００試験装置を用いて測定した。１０ｍＮ押し込み荷重の力を、１２秒の滞留時間の間、ワイヤの試験片に加えた。試験は、ワイヤ又はＦＡＢの中心で実行した。
【００５８】
Ｇ．スティッチボンディングプロセスウィンドウ領域：
スティッチボンディングプロセスウィンドウ領域の測定を、標準的な手順によって行った。試験ワイヤを、ＫＮＳ−ｉＣｏｎｎボンディングツール（Ｋｕｌｉｃｋｅ  ＆  Ｓｏｆｆａ  Ｉｎｄｕｓｔｒｉｅｓ  Ｉｎｃ．、米国、ＰＡ、フォートワシントン）を使用してスティッチボンディングした。プロセスウィンドウ値は、１７．５μｍの平均直径を有するワイヤに基づいており、ワイヤがボンディングされたリードフィンガーは金からなる。
【００５９】
プロセスウィンドウの４つの角は、２つの主要な故障モードを克服して得られ、それは、
（１）ワイヤのリードフィンガー上での不着（ＮＳＯＬ）を引き起こす低すぎる力及び超音波エネルギーの供給、及び
（２）短いワイヤテール（ＳＨＴＬ）を引き起こす高すぎる力及び超音波エネルギーの供給、
である。
【００６０】
Ｈ．ボールボンディングプロセスウィンドウ領域：
ボールボンディングプロセスウィンドウ領域の測定を、標準的な手順によって行った。試験ワイヤを、ＫＮＳ−ｉＣｏｎｎボンディングツール（Ｋｕｌｉｃｋｅ  ＆  Ｓｏｆｆａ  Ｉｎｄｕｓｔｒｉｅｓ  Ｉｎｃ．、米国、ＰＡ、フォートワシントン）を使用してボールボンディングした。プロセスウィンドウ値は、１７．５μｍの平均直径を有するワイヤに基づいており、ワイヤがボンディングされたボンドパッドはＡｌ−０．５ｗｔ％Ｃｕからなる。
【００６１】
プロセスウィンドウの４つの角は、２つの主要な故障モードを克服して得られ、それは：
（１）ワイヤのパッド上での不着（ＮＳＯＰ）を引き起こす低すぎる力及び超音波エネルギーの供給、及び
（２）短いワイヤテール（ＳＨＴＬ）を引き起こす高すぎる力及び超音波エネルギーの供給、
である。
【００６２】
Ｊ．伸び率（ＥＬ）：
ワイヤの引っ張り特性を、Ｉｎｓｔｒｏｎ−５５６４計器を用いて試験した。ワイヤを、２．５４ｃｍ／分の速度で、２５４ｍｍゲージ長（Ｌ）について試験した。破壊（破断）荷重及び伸び率を、ＡＳＴＭ規格Ｆ２１９−９６により取得した。伸び率は、記録された荷重対引張伸びのプロットから計算された、通常（１００・ΔＬ／Ｌ）として百分率で報告される、引張試験の最初と最後との間のワイヤのゲージ長（ΔＬ）における差であった。引張強度及び降伏強度を、ワイヤ面積で割った破断及び降伏荷重から計算した。ワイヤの実際の直径を、サイジング法、標準の長さのワイヤの秤量及びその密度を用いることによって測定した。
【００６３】
実施例１：ワイヤ試料１から８
いずれの場合にも少なくとも９９．９９％純度（「４Ｎ」）の銀（Ａｇ）、パラジウム（Ｐｄ）及び金（Ａｕ）の分量を、坩堝において溶融した。少量の銀−ニッケル、銀−カルシウム、銀−白金、又は銀−銅マスター合金を溶融物に加え、撹拌することによって加えた成分の均一な分散を確実にした。以下のマスター合金を使用した：
【００６４】
【表１】
2019504472.tif 000003
【００６５】
表１の合金については対応するマスター合金の組み合わせを加えた。
【００６６】
次いで８ｍｍロッドの形状のワイヤコア前駆体部材を、溶融物から連続鋳造した。ロッドを、次いで１３４μｍの直径の円形断面を有するワイヤコア前駆体を形成するためにいくつかの延伸ステップにおいて延伸した。ワイヤコア前駆体を、５００℃の炉設定温度で６０分の曝露時間、中間バッチアニーリングし、次いで少なくとも純度９９％の金からなる７７５ｎｍの薄被覆層を電気めっきし、その後さらに１７．５μｍの最終直径及び１０３ｎｍの最終金被覆層の厚さに延伸し、２２０℃の炉設定温度での０．６秒の曝露時間で最終ストランドアニーリングを実行し、直ちにそのようにして得られた被覆ワイヤを０．０７体積％の界面活性剤を含有する水中で急冷した。
【００６７】
本手順によって、いくつかの異なる金被覆銀及び銀ベースワイヤの試料１から８並びに、４Ｎ純度の未被覆の比較の銀ワイヤ（基準）を製造した。表１に、ワイヤの組成を示す。
【００６８】
【表２】
2019504472.tif 000004
【００６９】
ワイヤ試料１から８の粒径を測定して平均粒径を報告した。結果は、いずれの場合にも２から５μｍの範囲であった。試料１については、平均粒径は３．１２μｍであった。
【００７０】
下表２は、特定の試験結果を示す。７５μｍ直径のワイヤで実行したエレクトロマイグレーション試験を除いて全ての試験を１７．５μｍ直径のワイヤで実行した（評価：＋＋＋＋優、＋＋＋良、＋＋可、＋劣）。
【００７１】
【表３】
2019504472.tif 000005
【００７２】
「形成ガスパージ」とは、ＦＡＢをその形成中に９５／５体積％／体積％窒素／水素でパージしたことを意味し、「雰囲気下」とは、ＦＡＢの形成は空気雰囲気下で行ったことを意味する。
【００７３】
ワイヤにおける粒子形態、ＨＡＺ（熱影響部）及びＦＡＢの位置を明らかにした、典型的なイオンミリングされた断面画像を図２に示す。表３は、ワイヤ試料１の平均粒径及びテクスチャ成分（ワイヤ、ＦＡＢ及びＨＡＺ）を示す。
【００７４】
【表４】
2019504472.tif 000006
【００７５】
実施例２：ワイヤ試料９から１２
以下のマスター合金を使用して実施例１と同様にして実施した。
【００７６】
【表５】
2019504472.tif 000007
【００７７】
金で電気めっきする代わりに、パラジウムからなる厚さ１５３ｎｍの被覆層を塗布した（最終のパラジウム層の厚さは２０ｎｍ）。表４は、ワイヤ試料９から１２の組成を示す。
【００７８】
【表６】
2019504472.tif 000008
【００７９】
下表５は、特定の試験結果を示す。７５μｍ直径のワイヤで実行したエレクトロマイグレーション試験を除いて全ての試験を１７．５μｍ直径のワイヤで実行した。
【００８０】
【表７】
2019504472.tif 000009
【００８１】
実施例３：ワイヤ試料１３から１７
以下のマスター合金を使用して実施例１と同様にして実施した。
【００８２】
【表８】
2019504472.tif 000010
【００８３】
単層の金で電気めっきする代わりに、パラジウム（又はニッケル）の内層と、金の外層からなる二重層被覆（最終パラジウム又はニッケル層の厚さ＝２．６ｎｍ、最終金層の厚さは＝１３ｎｍ）が塗布された。表６はワイヤ試料１３から１７の組成を示す。
【００８４】
【表９】
2019504472.tif 000011
【００８５】
表７は、特定の試験結果を示す。７５μｍ直径のワイヤで実行したエレクトロマイグレーション試験を除いて全ての試験を１７．５μｍ直径のワイヤで実行した。
【００８６】
【表１０】
2019504472.tif 000012
【図１】
2019504472.tif 000013
【図２】
2019504472.tif 000014
【国際調査報告】
2019504472.tif 000015
2019504472.tif 000016
2019504472.tif 000017
2019504472.tif 000018